(57)【特許請求の範囲】
【請求項１】
光反射剤の無機粒子を分散しつつ含有している弾性ゴム製でありその被接着面側表面に水酸基を有する弾性体層と、コロナ放電処理、プラズマ処理、及び／又は紫外線照射処理されることによって水酸基が生成された被接着面側表面を有する金属箔層とが、互いのそれら水酸基である無機原子結合性ＯＨ基同士、及び／又は有機基結合性ＯＨ基と無機原子結合性ＯＨ基とで、直接及び／又はポリシロキサンを媒介して、エーテル結合しつつ、積層して接着していることを特徴とする金属箔付き反射シート。
【請求項２】
前記弾性体層の前記被接着面側表面が、コロナ放電処理、プラズマ処理、及び／又は紫外線照射処理されることによって、そこに前記水酸基が生成されていることを特徴とする請求項１に記載の金属箔付き反射シート。
【請求項３】
前記ポリシロキサンが、下記化学式（１）
【化１】
0005557186.tif 000006
（式（１）中、ｎは３〜４の数であって、反応性基である−ＯＣＨ３の少なくとも何れかが、弾性体層１２及び金属箔層１３の表面のＯＨ基と反応するものである）又は下記化学式（２）
【化２】
0005557186.tif 000007
（式（２）中、ｐ及びｑは０又は２〜２００の数でｒは０又は２〜１００の数であってｐ＋ｑ＋ｒ＞２である。-Ａ１，-Ａ２及び-Ａ３は、-ＣＨ３、-Ｃ２Ｈ５、-ＣＨ＝ＣＨ２、-ＣＨ(ＣＨ３)２、-ＣＨ２ＣＨ(ＣＨ３)２、-Ｃ(ＣＨ３)３、-Ｃ６Ｈ５又は-Ｃ６Ｈ１２と、-ＯＣＨ３、-ＯＣ２Ｈ５、-ＯＣＨ＝ＣＨ２、-ＯＣＨ(ＣＨ３)２、-ＯＣＨ２ＣＨ(ＣＨ３)２、-ＯＣ(ＣＨ３)３、-ＯＣ６Ｈ５及び-ＯＣ６Ｈ１２から選ばれＯＨ基と反応し得る反応性基との何れかである。-Ｂ１及び-Ｂ２は、-Ｎ(ＣＨ３)ＣＯＣＨ３又は-Ｎ(Ｃ２Ｈ５)ＣＯＣＨ３と、-ＯＣＨ３、-ＯＣ２Ｈ５、-ＯＣＨ＝ＣＨ２、-ＯＣＨ(ＣＨ３)２、-ＯＣＨ２ＣＨ(ＣＨ３)２、-ＯＣ(ＣＨ３)３、-ＯＣ６Ｈ５、-ＯＣ６Ｈ１２、-ＯＣＯＣＨ３、-ＯＣＯＣＨ(Ｃ２Ｈ５)Ｃ４Ｈ９、-ＯＣＯＣ６Ｈ５、-ＯＮ＝Ｃ(ＣＨ３)２及び-ＯＣ(ＣＨ３)＝ＣＨ２から選ばれＯＨ基と反応し得る反応性基との何れかである。ｐ，ｑ及びｒを正数とする-{Ｏ-Ｓｉ(-Ａ１)(-Ｂ１)}p-と-{Ｏ-Ｔｉ(-Ａ２)(-Ｂ２)}ｑ-と-{Ｏ-Ａｌ(-Ａ３)}ｒ-との繰返単位中の-Ａ１，-Ａ２，-Ａ３，-Ｂ１及び-Ｂ２の少なくとも何れかが前記反応性基であり、三次元化シリコーンゴム弾性基材及び被接着基材の表面のＯＨ基と反応するものである）で示される反応性基含有ポリシロキサンであることを特徴とする請求項１又は２に記載の金属箔付き反射シート。
【請求項４】
前記弾性ゴムが、シリコーンゴム、フッ素ゴム、エチレン−プロピレン−ジエン−メチレン共重合体、イソブチレン−イソプレン共重合ゴム、及びスチレン−ブタジエン共重合ゴムから選ばれる少なくとも１種であることを特徴とする請求項１〜３の何れかに記載の金属箔付き反射シート。
【請求項５】
前記光反射剤が、酸化チタン、アルミナ、硫酸バリウム、マグネシア、チッ化アルミニウム、チッ化ホウ素、シリカ、チタン酸バリウム、カオリン、タルク、及び粉末アルミニウムから選ばれる少なくとも１種のフィラーであることを特徴とする請求項１〜４の何れかに記載の金属箔付き反射シート。
【請求項６】
前記金属箔層が、銅箔、銀箔、金箔、又はアルミ箔であることを特徴とする請求項１〜５の何れかに記載の金属箔付き反射シート。
【請求項７】
前記光反射剤が、前記弾性体層中に、３０〜７５質量％含有されていることを特徴とする請求項１〜６の何れかに記載の金属箔付き反射シート。
【請求項８】
前記弾性体層の厚みが、３〜１００μｍであることを特徴とする請求項１〜７の何れかに記載の金属箔付き反射シート。
【請求項９】
フレキシブルシートであることを特徴とする請求項１〜８の何れかに記載の金属箔付き反射シート。
【請求項１０】
前記ポリシロキサンが、前記互いのそれら水酸基のうち、一方の水酸基に結合することで他方の水酸基と反応する官能基を導入し、及び／又は、一方の水酸基に結合することで他方の水酸基と反応する反応性基の濃度を増幅させており、それによってエーテル結合を形成していることを特徴とする請求項１〜９の何れかに記載の金属箔付き反射シート。
【請求項１１】
前記弾性体層及び／又は前記金属箔層に、前記ポリシロキサンを付着させることを特徴とする請求項１〜１０の何れかに記載の金属箔付き反射シート。
【請求項１２】
前記弾性体層及び／又は前記金属箔層が、減圧、真空、加圧、及び加熱から選ばれる少なくとも何れかで処理されることによって、エーテル結合を形成していることを特徴とする請求項１〜１１の何れかに記載の金属箔付き反射シート。
【請求項１３】
前記弾性体層の硬度が、ショアＡ硬度でＡ３０〜Ａ７０であることを特徴とする請求項１〜１２の何れかに記載の金属箔付き反射シート。
【請求項１４】
前記弾性体層に、
カーボンブラック、エアロジル、乾式シリカ、湿式シリカ、沈降シリカ、タルク、ケイ酸カルシウム、炭酸カルシウム、炭素繊維、ケブラー繊維、ポリエステル繊維、及びガラス繊維から選ばれる少なくとも何れかの補強剤；
カーボンブラック、金粉、銀粉、銅粉、又はニッケル粉の金属で表面被覆された金属酸化物粉体、セラミックス粉体、有機粉体、及び有機繊維から選ばれる少なくとも何れかの導電剤；及び／又は、
Ａｌ２Ｏ３、ＡｌＮ、Ｓｉ３Ｎ４、Ｃ３Ｎ４、ＳｉＣ、及びグラファイトから選ばれる少なくとも何れかの紛体又は繊維である伝熱剤が、
添加されていることを特徴とする請求項１〜１３の何れかに記載の金属箔付き反射シート。
【請求項１５】
前記弾性ゴムが、前記シリコーンゴムを含むものであって、前記シリコーンゴムが、パーオキサイド架橋型シリコーンゴム、付加架橋型シリコーンゴム、及び縮合架橋型シリコーンゴムから選ばれる少なくとも何れかであることを特徴とする請求項４に記載の金属箔付き反射シート。
【請求項１６】
剥離シートであるカバー材で被覆され、接着していることを特徴とする請求項１〜１５の何れかに記載の金属箔付き反射シート。
【請求項１７】
請求項１に記載の金属箔付き反射シートの弾性体層の露出表面に有する水酸基と、基材の被接着面側表面に有する水酸基とが、互いのそれら水酸基を介して共有結合しつつ、積層して接着していることを特徴とする基板。
【請求項１８】
前記金属箔層がエッチングされていることを特徴とする請求項１７に記載の基板。
【請求項１９】
前記金属箔層の露出表面に有する水酸基と、光反射剤の粒子を分散しつつ含有しつつ前記金属箔層を覆う別な弾性体層の被接着面側表面に有する水酸基とが、互いのそれら水酸基を介して共有結合しつつ、積層して接着していることを特徴とする請求項１７又は１８に記載の基板。
【発明の詳細な説明】
【技術分野】
【０００１】
本発明は、照明器具や発光装置の基板材料として用いられるものであり、光反射剤が含有されている非流動性弾性体と金属箔層とを化学的な結合により接着させた反射シートに関するものである。
【背景技術】
【０００２】
発光ダイオード（ＬＥＤ）などの発光素子を光源とした発光装置や照明器具は、配線パターンが形成されている基板上に発光素子が実装され、その発光素子から伸びたリード線とその基板上の配線とが繋がれており、数ｍｍ〜数ｃｍ程度のパッケージでその発光素子を取り巻くように一体化して構成された小型のものである。
【０００３】
これらの基板は、非流動性である樹脂や弾性ゴムやセラミックスなどの基材と、配線パターンになる銅箔とが、接着剤を介して貼り合わされ、層状に重ねられて形成されているものである。
【０００４】
接着剤で確実に密着させて、接着した基板を形成するには、接着剤と基材及び銅箔との濡れ性が最も重要な要因であるので、流動性の接着剤を介して基材及び銅箔を当接させた後、接着剤を硬化させることにより、行われる。
【０００５】
このような流動性の接着剤を用いた化学的接着では、接着すべき基材及び銅箔の境界端部から接着剤がはみ出したり、接着剤層の厚さや十分な接着強度の厳密な制御が困難であったりするという問題があった。このような問題は、発光装置の発光効率の低下や発光装置自体の劣化や美観低下の原因となり、その品質を低下させてしまう。さらにその接着力は重合とその分子間力とによるものであるため、比較的弱い。しかも基材の材料が変われば適切な接着剤も変わるため、最適な接着剤の選定は、試行錯誤により行わなければならず、大変な手間がかかっていた。
【０００６】
一方、粘着剤を付した両面テープで非流動性の基材及び銅箔を貼付すると、粘着剤のはみ出しや粘着剤層の厚さを制御し易い反面、粘着は極めて弱いファンデルワールス力に因るものであるから、高温又は高湿度雰囲気下でその力が一層弱まってしまう。そのため、接着剤を用いた場合よりも遥かに容易に、基材や銅箔と粘着剤とが剥離してしまう。
【０００７】
接着剤も粘着剤も用いることなく、直接的な化学結合の生成による非流動性の弾性体と金属箔とを接着する試みは、ほとんどなされていない。
【０００８】
特許文献１には、接着剤や粘着剤を用いることなく、アクリロニトリル−ブタジエン−スチレン（ＡＢＳ）からなる樹脂成形体と三次元化シリコーンゴムとの一体成形体を製造する方法として、ＡＢＳ系樹脂成形体の接着すべき部分を予め紫外線処理しておき、次いで液状付加反応硬化型シリコーンゴムを成形体に付し、硬化させて接着一体化する方法が、開示されている。この方法は、予め成型された非流動性の基材同士を、直接、接着させるものでないから、接着剤を使用した場合と同様の課題が顕在する。
【先行技術文献】
【特許文献】
【０００９】
【特許文献１】特開平８−１８３８６４号公報
【発明の概要】
【発明が解決しようとする課題】
【００１０】
本発明は前記の課題を解決するためになされたもので、耐熱性・耐光性に優れ、熱や光による黄変を生じることなく、高い反射率を維持できるものであって、金属箔層と光反射性を有する弾性体層とが化学的に強固に結合されており、さらにその弾性体層と基材とが化学的に強固に結合して基板を形成することができる金属箔付き反射シートを提供することを目的とする。
【課題を解決するための手段】
【００１１】
前記の目的を達成するためになされた、特許請求の範囲の請求項１に記載された金属箔付き反射シートは、光反射剤の無機粒子を分散しつつ含有している弾性ゴム製でありその被接着面側表面に水酸基を有する弾性体層と、コロナ放電処理、プラズマ処理、及び／又は紫外線照射処理されることによって水酸基が生成された被接着面側表面を有する金属箔層とが、互いのそれら水酸基である無機原子結合性ＯＨ基同士、及び／又は有機基結合性ＯＨ基と無機原子結合性ＯＨ基とで、直接及び／又はポリシロキサンを媒介して、エーテル結合しつつ、積層して接着していることを特徴とする。
【００１２】
請求項２に記載の金属箔付き反射シートは、請求項１に記載されたものであって、前記弾性体層の前記被接着面側表面が、コロナ放電処理、プラズマ処理及び／又は紫外線照射処理されることによって、そこに前記水酸基が生成されていることを特徴とする。
【００１３】
請求項３に記載の金属箔付き反射シートは、請求項１又は２に記載されたものであって、前記ポリシロキサンが、下記化学式（１）
【化１】
0005557186.tif 000002
（式（１）中、ｎは３〜４の数であって、反応性基である−ＯＣＨ３の少なくとも何れかが、弾性体層１２及び金属箔層１３の表面のＯＨ基と反応するものである）又は下記化学式（２）
【化２】
0005557186.tif 000003
（式（２）中、ｐ及びｑは０又は２〜２００の数でｒは０又は２〜１００の数であってｐ＋ｑ＋ｒ＞２である。-Ａ１，-Ａ２及び-Ａ３は、-ＣＨ３、-Ｃ２Ｈ５、-ＣＨ＝ＣＨ２、-ＣＨ(ＣＨ３)２、-ＣＨ２ＣＨ(ＣＨ３)２、-Ｃ(ＣＨ３)３、-Ｃ６Ｈ５又は-Ｃ６Ｈ１２と、-ＯＣＨ３、-ＯＣ２Ｈ５、-ＯＣＨ＝ＣＨ２、-ＯＣＨ(ＣＨ３)２、-ＯＣＨ２ＣＨ(ＣＨ３)２、-ＯＣ(ＣＨ３)３、-ＯＣ６Ｈ５及び-ＯＣ６Ｈ１２から選ばれＯＨ基と反応し得る反応性基との何れかである。-Ｂ１及び-Ｂ２は、-Ｎ(ＣＨ３)ＣＯＣＨ３又は-Ｎ(Ｃ２Ｈ５)ＣＯＣＨ３と、-ＯＣＨ３、-ＯＣ２Ｈ５、-ＯＣＨ＝ＣＨ２、-ＯＣＨ(ＣＨ３)２、-ＯＣＨ２ＣＨ(ＣＨ３)２、-ＯＣ(ＣＨ３)３、-ＯＣ６Ｈ５、-ＯＣ６Ｈ１２、-ＯＣＯＣＨ３、-ＯＣＯＣＨ(Ｃ２Ｈ５)Ｃ４Ｈ９、-ＯＣＯＣ６Ｈ５、-ＯＮ＝Ｃ(ＣＨ３)２及び-ＯＣ(ＣＨ３)＝ＣＨ２から選ばれＯＨ基と反応し得る反応性基との何れかである。ｐ，ｑ及びｒを正数とする-{Ｏ-Ｓｉ(-Ａ１)(-Ｂ１)}p-と-{Ｏ-Ｔｉ(-Ａ２)(-Ｂ２)}ｑ-と-{Ｏ-Ａｌ(-Ａ３)}ｒ-との繰返単位中の-Ａ１，-Ａ２，-Ａ３，-Ｂ１及び-Ｂ２の少なくとも何れかが前記反応性基であり、三次元化シリコーンゴム弾性基材及び被接着基材の表面のＯＨ基と反応するものである）で示される反応性基含有ポリシロキサンであることを特徴とする。
【００１４】
請求項４に記載の金属箔付き反射シートは、請求項１〜３の何れかに記載されたものであって、前記弾性ゴムが、シリコーンゴム、フッ素ゴム、エチレン−プロピレン−ジエン−メチレン共重合体、イソブチレン−イソプレン共重合ゴム、及びスチレン−ブタジエン共重合ゴムから選ばれる少なくとも１種であることを特徴とする。
【００１５】
請求項５に記載の金属箔付き反射シートは、請求項１〜４の何れかに記載されたものであって、前記光反射剤が、酸化チタン、アルミナ、硫酸バリウム、マグネシア、チッ化アルミニウム、チッ化ホウ素、シリカ、チタン酸バリウム、カオリン、タルク、及び粉末アルミニウムから選ばれる少なくとも１種のフィラーであることを特徴とする。
【００１６】
請求項６に記載の金属箔付き反射シートは、請求項１〜５の何れかに記載されたものであって、前記金属箔層が、銅箔、銀箔、金箔、又はアルミ箔であることを特徴とする。
【００１７】
請求項７に記載された金属箔付き反射シートは、請求項１〜６の何れかに記載されたものであって、前記光反射剤が、前記弾性体層中に、３０〜７５質量％含有されていることを特徴とする。
【００１８】
請求項８に記載された金属箔付き反射シートは、請求項１〜７の何れかに記載されたものであって、前記弾性体層の厚みが、３〜１００μｍであることを特徴とする。
【００１９】
請求項９に記載された金属箔付き反射シートは、請求項１〜８の何れかに記載されたものであって、フレキシブルシートであることを特徴とする。
請求項１０に記載された金属箔付き反射シートは、請求項１〜９の何れかに記載されたものであって、前記ポリシロキサンが、前記互いのそれら水酸基のうち、一方の水酸基に結合することで他方の水酸基と反応する官能基を導入し、及び／又は、一方の水酸基に結合することで他方の水酸基と反応する反応性基の濃度を増幅させており、それによってエーテル結合を形成していることを特徴とする。
請求項１１に記載された金属箔付き反射シートは、請求項１〜１０の何れかに記載されたものであって、前記弾性体層及び／又は前記金属箔層に、前記ポリシロキサンを付着させることを特徴とする。
請求項１２に記載された金属箔付き反射シートは、請求項１〜１１の何れかに記載されたものであって、前記弾性体層及び／又は前記金属箔層が、減圧、真空、加圧、及び加熱から選ばれる少なくとも何れかで処理されることによって、エーテル結合を形成していることを特徴とする。
請求項１３に記載された金属箔付き反射シートは、請求項１〜１２の何れかに記載されたものであって、前記弾性体層の硬度が、ショアＡ硬度でＡ３０〜Ａ７０であることを特徴とする。
請求項１４に記載された金属箔付き反射シートは、請求項１〜１３の何れかに記載されたものであって、前記弾性体層に、カーボンブラック、エアロジル、乾式シリカ、湿式シリカ、沈降シリカ、タルク、ケイ酸カルシウム、炭酸カルシウム、炭素繊維、ケブラー繊維、ポリエステル繊維、及びガラス繊維から選ばれる少なくとも何れかの補強剤；カーボンブラック、金粉、銀粉、銅粉、又はニッケル粉の金属で表面被覆された金属酸化物粉体、セラミックス粉体、有機粉体、及び有機繊維から選ばれる少なくとも何れかの導電剤；及び／又は、Ａｌ２Ｏ３、ＡｌＮ、Ｓｉ３Ｎ４、Ｃ３Ｎ４、ＳｉＣ、及びグラファイトから選ばれる少なくとも何れかの紛体又は繊維である伝熱剤が、添加されていることを特徴とする。
請求項１５に記載された金属箔付き反射シートは、請求項４に記載されたものであって、前記弾性ゴムが、前記シリコーンゴムを含むものであって、前記シリコーンゴムが、パーオキサイド架橋型シリコーンゴム、付加架橋型シリコーンゴム、及び縮合架橋型シリコーンゴムから選ばれる少なくとも何れかであることを特徴とする。
請求項１６に記載された金属箔付き反射シートは、請求項１〜１５の何れかに記載されたもので、剥離シートであるカバー材で被覆され、接着していることを特徴とする。
【００２０】
請求項１７に記載された基板は、請求項１に記載の金属箔付き反射シートの弾性体層の露出表面に有する水酸基と、基材の被接着面側表面に有する水酸基とが、互いのそれら水酸基を介して共有結合しつつ、積層して接着していることを特徴とする。
【００２１】
請求項１８に記載された基板は、請求項１７に記載されたものであって、前記金属箔層がエッチングされていることを特徴とする。
【００２２】
請求項１９に記載された基板は、請求項１７又は１８に記載されたものであって、前記金属箔層の露出表面に有する水酸基と、光反射剤の粒子を分散しつつ含有しつつ前記金属箔層を覆う別な弾性体層の被接着面側表面に有する水酸基とが、互いのそれら水酸基を介して共有結合しつつ、積層して接着していることを特徴とする。
【発明の効果】
【００２３】
本発明の金属箔付き反射シートは、その弾性体層に光反射剤の粒子が均一に分散されて含有されており、そこに入射する光を高効率で反射させることができる。また、金属箔層と弾性体層とが密着して接着しているものであり、金属箔層をエッチングした時に、金属箔層からエッチングされた部位で露出している弾性体層に光が入射するとその光を反射させることができる。
【００２４】
この金属箔付き反射シートは、耐熱性や、耐光性に優れており、高輝度ＬＥＤなどの光源から熱や様々な波長の光を受けても黄変することなく高反射率を保ち、長期使用することができる。
【００２５】
金属箔付き反射シートは、金属箔層と弾性体層とが、互いの被接着面側表面の水酸基を介して化学的に結合しているものである。従来のような接着剤を介した部材間の接着の際における気泡の生成や、接着すべき部材の境界からの接着剤のはみ出しがないため、外観美的に優れ、高品質のものにすることができる。
【００２６】
また、この金属箔付き反射シートは、金属箔層と弾性体層とが互いの被接着面側表面の水酸基を介して化学的に結合しており、接着力の弱い接着剤や粘着剤に比べて、強固に接着されているものである。金属箔付き反射シートを用いた基板の形成時、またその使用時において、それらの接着面で剥離することなく安定的に用いることができる。
【００２７】
金属箔付き反射シートによれば、その弾性体層側の表面に水酸基を生成させることで、それと接着する基材を制限することなく化学的に接着し、基板を形成することができる。また、基板形成においてその基材の支持体を担う補助材となることができる。
【００２８】
本発明の基板は、発光装置や照明器具などのリジッド基板やフレキシブル基板として用いることができる。その基板の製造工程において、接着面での剥離を生じることなく加工することができる。またこの基板は、それを実装した発光装置の発光素子から照射される光を光漏れすることなく、反射させることができる。
【図面の簡単な説明】
【００２９】
【図１】本発明を適用する金属箔付き反射シートの一実施例を示す模式断面図である。
【図２】本発明を適用する金属箔付き反射シートの別な実施例を示す模式断面図である。
【図３】本発明を適用する金属箔付き反射シートの別な実施例を示す模式断面図である。
【図４】本発明を適用する金属箔付き反射シートの弾性体層の加熱後における波長と反射率との相関を示すグラフである。
【図５】本発明を適用外の基材の加熱後における波長と反射率との相関を示すグラフである。
【図６】本発明を適用する金属箔付き反射シートの弾性体層の各紫外線照射時間における波長と反射率との相関を示すグラフである。
【図７】本発明を適用外の基材の各紫外線照射時間における波長と反射率との相関を示すグラフである。
【図８】本発明を適用する金属箔付き反射シートで形成した各基板における波長と反射率との相関を示すグラフである。
【図９】本発明を適用する金属箔付き反射シートの弾性体層の厚み毎における波長と反射率との相関を示すグラフである。
【図１０】本発明を適用する金属箔付き反射シートの弾性体層の各酸化チタン含有量毎における波長と反射率との相関を示すグラフである。
【発明を実施するための形態】
【００３０】
以下、本発明を実施するための好ましい形態について詳細に説明するが、本発明の範囲はこれらの形態に限定されるものではない。
【００３１】
本発明の金属箔付き反射シートの好ましい一実施例について、図１を参照しながら、詳細に説明する。
【００３２】
金属箔付き反射シート１は、光反射剤１１の粒子を分散しつつ含有している弾性体層１２と、金属箔層１３とが、積層されて、化学結合を介して、接着しているものである。弾性体層１２の被接着面側表面が予めコロナ放電処理、プラズマ処理又は紫外線照射処理され、金属箔層１３の被接着面側表面が予めコロナ放電処理、プラズマ処理又は紫外線照射処理されることによって、それらの表面に水酸基が生成され露出したものであり、弾性体層１２と金属箔層１３とに接着体となる架橋性ポリシロキサンのような機能性シラン化合物を挟み積層しており、両層の被接着面側表面の水酸基を介して、脱水反応によるシリルエーテル基の結合を形成して、化学的に接着している。
【００３３】
この水酸基を介した接着は、弾性体層１２と金属箔層１３とが当接して、両層の被接着面側表面の水酸基同士が直接結合し、エーテル結合を形成していてもよい。
【００３４】
弾性体層１２は、光反射剤１１の粒子が均一に分散された弾性ゴムで成形されたシート状のものである。この弾性体層１２は、光を反射させるものであり、紫外線や熱線に曝されてもその反射率は低下せず、耐久性・耐候性に優れているものである。
【００３５】
弾性体層１２は、その厚みが３〜１００μｍであると好ましく、１０〜５０μｍであるとなお一層好ましく、その硬度がショアＡ硬度でＡ３０〜Ａ７０であると好ましいものである。弾性体層１２がその硬度範囲より低く、ゲル状であると、粘着性が高くなり扱いにくくなる。
【００３６】
弾性体層１２を形成する弾性ゴムは、主としてパーオキサイド架橋型シリコーンゴム、付加架橋型シリコーンゴム、縮合架橋型シリコーンゴム等であるシリコーンゴム、ポリオール架橋型フッ素ゴム、パーオキサイド架橋型フッ素ゴム、ポリアミン架橋型フッ素ゴム等であるフッ素ゴムや、エチレン−プロピレン−ジエン−メチレン共重合体、イソブチレン−イソプレン共重合ゴム、スチレン−ブタジエン共重合ゴム等であるオレフィン系ゴムが挙げられ、中でも好ましくは三次元化シリコーンゴムである。これらの弾性ゴムは１種であってもよく、また複数混合されたものであってもよい。
【００３７】
弾性体層１２を形成するパーオキサイド架橋型シリコーンゴムは、パーオキサイド系架橋剤で架橋できるシリコーン原料化合物を用いて合成されたものであれば特に限定されないが、具体的には、ポリジメチルシロキサン（分子量：５０万〜９０万）、ビニルメチルシロキサン／ポリジメチルシロキサンコポリマー（分子量：５０万〜９０万）、ビニル末端ポリジメチルシロキサン（分子量：１万〜２０万）、ビニル末端ジフェニルシロキサン／ポリジメチルシロキサンコポリマー（分子量：１万〜１０万）、ビニル末端ジエチルシロキサン／ポリジメチルシロキサンコポリマー（分子量：１万〜５万）、ビニル末端トリフルオロプロピルメチルシロキサン／ポリジメチルシロキサンコポリマー（分子量：１万〜１０万）、ビニル末端ポリフェニルメチルシロキサン（分子量：０．１万〜１万）、ビニルメチルシロキサン／ジメチルシロキサンコポリマー、トリメチルシロキサン基末端ジメチルシロキサン／ビニルメチルシロキサンコポリマー、トリメチルシロキサン基末端ジメチルシロキサン／ビニルメチルシロキサン／ジフェニルシロキサンコポリマー、トリメチルシロキサン基末端ジメチルシロキサン／ビニルメチルシロキサン／ジトリフルオロプロピルメチルシロキサンコポリマー、トリメチルシロキサン基末端ポリビニルメチルシロキサン、メタアクリロキシプロピル基末端ポリジメチルシロキサン、アクリロキシプロピル基末端ポリジメチルシロキサン、（メタアクリロキシプロピル）メチルシロキサン／ジメチルシロキサンコポリマー、（アクリロキシプロピル）メチルシロキサン／ジメチルシロキサンコポリマーが挙げられる。
【００３８】
パーオキサイド系架橋剤として、具体的に、ケトンパーオキサイド類、ジアシルパーオキサイド類、ハイドロパーオキサイド類、ジアルキルパーオキサイド類、パーオキシケタール類、アルキルパーエステル類、パーカーボネート類が挙げられ、より具体的には、ケトンパーオキサイド、ペルオキシケタール、ヒドロパーオキサイド、ジアルキルパーオキサイド、ペルオキシカルボナート、ペルオキシエステル、過酸化ベンゾイル、ジクミルパーオキサイド、ジベンゾイルパーオキサイド、ｔ−ブチルヒドロパーオキサイド、ジｔ−ブチルヒドロパーオキサイド、ジ（ジシクロベンゾイル）パーオキサイド、２，５−ジメチル−２，５ビス（ｔ−ブチルペルオキシ）ヘキサン、２，５−ジメチル−２，５ビス（ｔ−ブチルペルオキシ）ヘキシン、ベンゾフェノン、ミヒラアーケトン、ジメチルアミノ安息香酸エチルエステル、ベンゾインエチルエーテルが挙げられる。
【００３９】
パーオキサイド系架橋剤の使用量は、得られるシリコーンゴムの種類や、そのシリコーンゴムで成形された弾性体層１２に接着する金属箔層１３の素材の性質や性能に応じて適宜選択されるが、シリコーンゴム１００質量部に対し、０．０１〜１０質量部、好ましくは０．１〜２質量部用いられることが好ましい。この範囲よりも少ないと、架橋度が低すぎてシリコーンゴムとして使用できない。一方、この範囲よりも多いと、架橋度が高すぎてシリコーンゴムの弾性が低減してしまう。
【００４０】
弾性体層１２を形成する付加型シリコーンゴムは、Ｐｔ触媒存在下で合成したビニルメチルシロキサン／ポリジメチルシロキサンコポリマー（分子量：５０万〜９０万）、ビニル末端ポリジメチルシロキサン（分子量：１万〜２０万）、ビニル末端ジフェニルシロキサン／ポリジメチルシロキサンコポリマー（分子量：１万〜１０万）、ビニル末端ジエチルシロキサン／ポリジメチルシロキサンコポリマー（分子量：１万〜５万）、ビニル末端トリフルオロプロピルメチルシロキサン／ポリジメチルシロキサンコポリマー（分子量：１万〜１０万）、ビニル末端ポリフェニルメチルシロキサン（分子量：０．１万〜１万）、ビニルメチルシロキサン／ジメチルシロキサンコポリマー、トリメチルシロキサン基末端ジメチルシロキサン／ビニルメチルシロキサン／ジフェニルシロキサンコポリマー、トリメチルシロキサン基末端ジメチルシロキサン／ビニルメチルシロキサン／ジトリフルオロプロピルメチルシロキサンコポリマー、トリメチルシロキサン基末端ポリビニルメチルシロキサンなどのビニル基含有ポリシロキサンと、Ｈ末端ポリシロキサン（分子量：０．０５万〜１０万）、メチルＨシロキサン／ジメチルシロキサンコポリマー、ポリメチルＨシロキサン、ポリエチルＨシロキサン、Ｈ末端ポリフェニル（ジメチルＨシロキシ）シロキサン、メチルＨシロキサン／フェニルメチルシロキサンコポリマー、メチルＨシロキサン／オクチルメチルシロキサンコポリマーのようなＨ基含有ポリシロキサンの組成物、
アミノプロピル末端ポリジメチルシロキサン、アミノプロピルメチルシロキサン／ジメチルシロキサンコポリマー、アミノエチルアミノイソブチルメチルシロキサン／ジメチルシロキサンコポリマー、アミノエチルアミノプロピルメトキシシロキサン／ジメチルシロキサンコポリマー、ジメチルアミノ末端ポリジメチルシロキサンのようなアミノ基含有ポリシロキサンと、エポキシプロピル末端ポリジメチルシロキサン、（エポキシシクロヘキシルエチル）メチルシロキサン／ジメチルシロキサンコポリマーのようなエポキシ基含有ポリシロキサン、琥珀酸無水物末端ポリジメチルシロキサンのような酸無水物基含有ポリシロキサン及びトルイルジイソシアナート、１，６−ヘキサメチレンジイソシアナートなどのイソシアナート基含有化合物との組成物から得られるものである。
【００４１】
これらの組成物から付加型シリコーンゴムを調製する加工条件は、付加反応の種類及び特性によって異なるので一義的には決められないが、一般には０〜２００℃で、１分〜２４時間加熱するというものである。これにより弾性ゴムとして付加型シリコーンゴムが得られる。低温の加工条件の方が、シリコーンゴムの物性が良い場合には、反応時間が長くなる。物性よりも素早い生産性が要求される場合には、高温で短時間の加工条件で行われる。生産過程や作業環境によって、一定の時間内に加工しなければならない場合には、所望の加工時間に合わせ、加工温度を前記範囲内の比較的高い温度に設定して、行われる。
【００４２】
弾性体層１２を形成する縮合型シリコーンゴムは、スズ系触媒の存在下で合成されたシラノール末端ポリジメチルシロキサン（分子量：０．０５万〜２０万）、シラノール末端ポリジフェニルシロキサン、シラノール末端ポリトリフルオロメチルシロキサン、シラノール末端ジフェニルシロキサン／ジメチルシロキサンコポリマーのようなシラノール基末端ポリシロキサンからなる単独縮合成分の組成物、
これらのシラノール基末端ポリシロキサンと、テトラアセトキシシラン、トリアセトキシメチルシラン、ジｔ−ブトキシジアセトキシシラン、ビニルトリアセトキシシラン、テトラエトキシシラン、トリエノキシメチルシラン、ビス（トリエトキシシリル）エタン、テトラ−ｎ−プロポキシシラン、ビニルトリメトキシシラン、メチルトリス（メチルエチルケトキシム）シラン、ビニルトリス（メチルエチルケトキシイミノ）シラン、ビニルトリイソプロペノイキシシラン、トリアセトキシメチルシラン、トリ（エチルメチル）オキシムメチルシラン、ビス（Ｎ−メチルベンゾアミド）エトキシメチルシラン、トリス（シクロヘキシルアミノ）メチルシラン、トリアセトアミドメチルシラン、トリジメチルアミノメチルシランのような架橋剤との組成物、
これらのシラノール基末端ポリシロキサンと、クロル末端ポリジメチルシロキサン、ジアセトキシメチル末端ポリジメチルシロキサン、末端ポリシロキサンのような末端ブロックポリシロキサンの組成物から得られるものである。
【００４３】
これらの組成物から縮合型シリコーンゴムを調製する加工条件は、縮合反応の種類及び特性によって異なるので一義的には決められないが、一般には０〜１００℃で、１０分〜２４時間加熱するというものである。これにより弾性ゴムとして縮合型シリコーンゴムが得られる。低温の加工条件の方が、シリコーンゴムの物性が良い場合には、反応時間が長くなる。物性よりも素早い生産性が要求される場合には、高温で短時間の加工条件で行われる。生産過程や作業環境によって、一定の時間内に加工しなければならない場合には、所望の加工時間に合わせ、加工温度を前記範囲内の比較的高い温度に設定して、行われる。
【００４４】
フッ素ゴムは、耐熱性に優れており、熱により黄変しない樹脂であり、具体的に、フッ化ビニリデン系、テトラフルオロエチレン−プロピレン系、テトラフルオロエチレン−パーフルオロビニルエーテル系が、挙げられる。
【００４５】
光反射剤１１は、その粒径が、０．１〜７０μｍであると好ましく、弾性体層１２中で、均一に分散できるものであると好ましい。
【００４６】
光反射剤１１として、具体的に、酸化チタンやアルミナ、硫酸バリウム、マグネシア、チッ化アルミニウム、チッ化ホウ素（六方晶・立方晶）、シリカ（結晶性シリカ・溶融シリカ）、チタン酸バリウム、カオリン、タルク、粉末アルミニウムのような無機白色顔料が挙げられる。中でも好ましくはアナターゼ型酸化チタンである。これらの光反射剤は、１種であってもよく、また複数混合されたものであってもよい。特に、アナターゼ型酸化チタンと共に、別な前記無機白色顔料が共存していると、光の漏出が無くなり反射率が高くなる。
【００４７】
アナターゼ型酸化チタンは、形状に制限がなく任意の粒形状、例えばフレーク状、不定形状、又は球状の粒子が使用できるが、その粒径が０．１〜１０μｍであることが好ましく、Ａｌ２Ｏ３、ＺｒＯ２、ＳｉＯ２などで表面処理したアナターゼ型酸化チタンであってもよい。
【００４８】
白色のアナターゼ型酸化チタン粉末は、ルチル型酸化チタンのように触媒作用に乏しく化粧品等の外用薬に白色顔料として使用可能な低活性の粉末に比べ、遥かに分解触媒活性作用が大きい。アナターゼ型酸化チタン粉末は、無機物からなるタイルや外壁材のような建材などに添加されその建材表面に付着した塵埃等の付着異物を分解するほどの強力な光分解触媒として作用するものであるから、通常、ポリカーボネート、ポリフタルアミド、ポリエーテルエーテルケトンのような熱可塑性樹脂等の様々な高分子化合物に添加されるとそれを分解し黄変させたり、劣化してひび割れを生じさせたりしてしまう。しかし、特にシリコーンはアナターゼ型酸化チタンに対しても化学的に安定であるから、シリコーンで形成された弾性体層は長期間にわたり変質も変形もしない。
【００４９】
これらの光反射剤１１は、弾性体層１２中に、３０〜７５質量％含まれていることが好ましく、更に好ましくは６０〜７０質量％である。例えば、光反射剤１１が酸化チタンの場合、この範囲より少ないと白色にならないため十分な反射性が得られず、一方この範囲を超えると弾性体に均一に分散させることができず、成型することができないことに加え、物性値が著しく低下してしまう。さらに、酸化チタンの触媒活性により生成したＯ２ＨラジカルあるいはＯＨラジカルによって有機質の酸化分解反応性が高くなり、それにともなう変色によって反射率が低下してしまう。
【００５０】
金属箔付き反射シート１は、弾性体層１２に、補強性、導電性、熱伝導性、耐摩耗性、耐紫外線性のような耐光性、耐放射線、耐熱性、耐候性、柔軟性などの機能を高めるために機能性添加剤を添加したり、増量させたりするために機能性充填剤が添加されていてもよい。
【００５１】
機能性充填剤は、例えば、補強剤として、ＨＡＦ、ＦＥＦなどの各種グレードのカーボンブラック、エアロジル、乾式シリカ、湿式シリカ、沈降シリカ、ニプシル、タルク、ケイ酸カルシウム、炭酸カルシウム、炭素繊維、ケブラー繊維、ポリエステル繊維、ガラス繊維が、挙げられる。
【００５２】
また、機能性添加剤は、例えば導電剤として、カーボンブラック、金粉、銀粉、銅粉、ニッケル粉、これらの金属で表面被覆された金属酸化物粉体、セラミックス粉体、有機粉体、有機繊維が、挙げられる。
【００５３】
さらに、機能性添加剤は、例えば伝熱剤として、Ａｌ２Ｏ３、ＡｌＮ、Ｓｉ３Ｎ４、Ｃ３Ｎ４、ＳｉＣ、グラファイトなどの粉体や繊維が、挙げられる。
【００５４】
これらの機能性添加剤や機能性充填剤は、弾性体層１２を形成する弾性ゴムの種類・性質や金属箔付き反射シート１の使用目的・性能に応じ、弾性ゴム１００質量部に対し、適宜、例えば１〜３００質量部、好ましくは２０〜２００質量部添加される。添加量がこの範囲を下回ると、機能性添加剤や機能性充填剤の各機能が発揮されず、一方この範囲を上回ると、弾性体層１２のゴム弾性が低下してしまう。
【００５５】
金属箔層１３は、その厚さが１０〜７０μｍであると好ましい。
【００５６】
金属箔層１３として、具体的に、銅箔、銀箔、金箔、又はアルミ箔が挙げられる。中でも好ましくは導電性の高い銅箔である。
【００５７】
金属箔付き反射シート１は、例えば以下のようにして製造される。
【００５８】
ロール状に巻いた弾性ゴムをロールから供給し、その被接着面側表面にコロナ放電処理、プラズマ処理又は紫外線照射処理を施し、被接着面側表面に水酸基を生成させる。そこへ、接着体となる反応性基含有ポリシロキサン溶液を被接着面側表面に塗布して表面処理をする。同様に、ロール状に巻いた金属箔をロールから供給し、その被接着面側表面にコロナ放電処理、プラズマ処理又は紫外線照射処理を施し、被接着面側表面に水酸基を生成させる。このように処理された、弾性ゴムの被接着面側表面と金属箔の被接着面側表面とを貼り合わせて、ヒーターで加熱し、加圧ローラーで圧着して、カッターで所定の大きさに切断することで、弾性ゴム製の弾性体層１２と金属箔層１３とが積層されて接着されている金属箔付き反射シート１を得る。
【００５９】
これらのコロナ放電処理、プラズマ処理又は紫外線照射処理は、弾性体層１２と金属箔層１１とが接着される直前に行われることが好ましい。
【００６０】
また、これらの金属箔付き反射シート１の接着は、弾性体層１２と金属箔層１１とが、コロナ放電処理、プラズマ処理又は紫外線照射処理により生成した水酸基を介して化学的に強固に接着をしていればよく、接着体となる反応性基含有ポリシロキサン溶液で表面処理されていなくともよい。
【００６１】
さらに、これらの接着は、弾性体層１２と金属箔層１１とが化学的に強固に接着をしていればよく、コロナ放電処理、プラズマ処理又は紫外線照射処理の後に、加熱処理だけであってもよく、加圧処理だけであってもよい。
【００６２】
ロール・ツー・ロール方式で形成する例を示したが、金属箔付き反射シート１の製造方法は特に限定されず、予め任意の大きさにカットした弾性体層１２と金属箔層１３との被接着面側表面にコロナ放電処理、プラズマ処理又は紫外線照射処理を施し、水酸基を生成させ、それらを反応性基含有ポリシロキサン溶液に浸漬させ表面処理をし、両層の被接着面側表面同士を貼り合わせて、接着してもよい。さらに、任意の形状をした金属箔層１２に弾性ゴムを流し入れ金型で型押しして弾性体層１２を成形する金型成形であってもよい。
【００６３】
これらの形状は、特に限定されず、平面形状であってもよく、立体形状であってもよい。また、平面形状に形成した金属箔付き反射シート１を型押しして、カップ状等の立体形状に成型してもよい。
【００６４】
また、金属箔付き反射シート１を形成する工程において、金属箔付き反射シート１の表面加工であるエッチングは、特に限定されない。例えば、立体形状の金属箔付き反射シート１を形成する場合、平面形状の金属箔付き反射シート１にエッチングした後、型押しで立体形状の金属箔付き反射シート１を形成してもよく、金属箔付き反射シート１を型押しで立体形状に形成した後、その金属箔付き反射シート１にエッチングしてもよい。
【００６５】
このように得られた金属箔付き反射シート１は、３８０〜４００ｎｍの波長域のみならずそれ以上の可視光領域の光とそれより長波長の赤外線のような１０００ｎｍ以下の波長域の熱線とを、高い反射率で、光漏れすることなく、十分に反射できる。
【００６６】
この金属箔付き反射シート１は、その厚さが１３〜１２０μｍであると好ましく、１３〜８０μｍであるとなお一層好ましい。厚さがこの範囲を上回ると、金属箔付き反射シート１にドリルで穴開けをする際に隆起して加工性が悪くなる。
【００６７】
また、金属箔付き反射シート１は、金属箔付き反射シート１の金属箔層１３の露出表面と弾性体層１２の露出表面とがポリエチレンテレフタラート等の剥離シートであるカバー材（不図示）で被覆され、接着されていてもよい。また、金属箔層１３の露出表面及び弾性体層１２の露出表面がカバー材で覆われている例を示したが、どちらか一方の露出表面のみが覆われているものでもよい。
【００６８】
さらに、本発明の金属箔付き反射シート１における別な実施例を図２に示す。
【００６９】
金属箔付き反射シート１は、金属箔付き反射シート１の弾性体層１２の露出表面に、基材１４が積層され接着されて、基板２を形成している。金属箔付き反射シート１と基材１４との接着は、弾性体層１２と金属箔層１３との接着と同様な方法で、互いの水酸基を介して、化学的に結合することができる。また、その金属箔付き反射シート１と基材１４との接着において、互いの水酸基が、前記のような接着体を介して結合していてもよく、直接接合していてもよい。
【００７０】
基板２は、金属箔付き反射シート１をケミカルエッチングしてから基材１４に貼り付けられて形成されていてもよく、金属箔付き反射シート１を基材１４に貼り付けてからエッチングして形成されていてもよい。
【００７１】
基板２を形成する基材１４は、金属材料及びその金属材料加工製品、樹脂及び樹脂加工製品、セラミックス及びセラミックス加工製品、架橋ゴム及び架橋ゴム加工製品が挙げられる。
【００７２】
金属箔付き反射シート１と基材１４とを化学的に接着させた基板２は、発光装置や照明器具等に用いることができる。発光装置や照明器具の発光素子から放出される光のうち、基板表面に照射される光を、光漏れなく反射させ、有効に活用することができる。
【００７３】
また、さらに別な実施例を図３に示す。この金属箔付き反射シート１は、金属箔付き反射シート１の弾性体層１２の露出表面に、基材１４が積層され接着されて、基板２を形成しており、エッチングされた金属箔層１３ａ・１３ｂの露出表面に発光素子１６から伸びた配線１５ａ・１５ｂが接着され、その接着面以外の露出表面に別な弾性体層１２ａ・１２ｂが接着されているものである。
【００７４】
この金属箔付き反射シート１の弾性体層１２と金属箔層１３との強固な接着は、その被接着面表面に水酸基を生成させるために、予めコロナ放電処理やプラズマ処理や紫外線処理が行われることが重要である。また、金属箔付き反射シート１と基材１４との接着も、同様に、その被接着面表面に水酸基を生成させるために、予めコロナ放電処理やプラズマ処理や紫外線処理が行われることが重要である。
【００７５】
有機材料に、紫外線照射処理、コロナ放電処理又はプラズマ処理を施すと、有機材料の表面に、ＯＨ基、ＣＯＯＨ基及びＣ＝Ｏ基のような反応性基が新たに生成することは良く知られている。しかし、弾性体層１２は、紫外線照射に耐える素材のため、紫外線照射をする場合、その表面のＯＨ基等の反応性基は、多少生成する程度である。一方、弾性体層１２に、コロナ放電処理やプラズマ処理を施すと、その表面にＯＨ基が、非常に多く生成することが、Ｘ線誘起光電子分光（ＸＰＳ）分析で確かめられた。ＸＰＳ分析の結果、弾性体層の表面にＳｉＯＨ成分（Ｓｉ＋３）の増加が高濃度で観察された。従って、コロナ放電処理又はプラズマ処理を施すことが好ましい。
【００７６】
弾性体層１２や金属箔層１３の表面に予め施すコロナ放電処理は、例えば大気圧コロナ表面改質装置であるコロナマスター（信光電気計測株式会社製、商品名）を用いて、電源：ＡＣ１００Ｖ、ギャップ長：１〜４ｍｍ、出力電圧：５〜４０ｋＶ（表面電圧）、電力：５〜４０Ｗ、発振周波数：０〜４０ｋＨｚで０．１秒〜６０秒、温度０〜６０℃、移動速度：０．１〜１０ｍ／ｍｉｎ、移動回数：１〜２０回の条件で行われる。
【００７７】
別なコロナ放電処理であるコロナ炎噴射方コロナ放電処理は、例えばコロナ表面改質装置であるコロナフィット（信光電気計測株式会社製、商品名）を用いて、電源：ＡＣ１００Ｖ、ギャップ長：１〜１０ｃｍ、出力電圧：５〜４０ｋＶ（表面電圧）、電力：５〜４０Ｗ、発振周波数：０〜４０ｋＨｚで、０．１分〜６０分、温度０〜６０℃の条件で行われる。
【００７８】
このようなコロナ放電処理は、一般に３０〜９０％相対湿度の空気（窒素：酸素＝７５．０：２３．５(重量比)）、１００％窒素、１００％酸素、空気混合アルゴン、空気混合二酸化炭素のような雰囲気下で、行われる。
【００７９】
コロナ放電処理は、水、アルコール類、アセトン類、エステル類などで濡れている状態で、行われてもよい。
【００８０】
弾性体層１２や金属箔層１３の表面に予め施す大気圧プラズマ処理は、例えば、大気圧プラズマ発生装置であるＡｉｐｌａｓｕｍａ（松下電工株式会社製、商品名）を用いて、プラズマ処理速度１０〜１００ｍｍ／ｓ、電源：２００又は２２０Ｖ  ＡＣ（３０Ａ）、圧縮エア：０．５ＭＰａ（１ＮＬ／ｍｉｎ）、１０ｋＨｚ／３００Ｗ〜５ＧＨｚ、電力：１００Ｗ〜４００Ｗ、照射時間：０．１秒〜６０秒の条件で行われる。
【００８１】
これらの弾性体層１２や金属箔層１３の表面に、紫外灯で、直接、紫外線照射処理を行ってもよい。
【００８２】
弾性体層１２や金属箔層１３への大気圧コロナ放電処理やプラズマ処理や必要に応じ紫外線照射処理によって、それらの基材表面にＯＨ基が生成するが、このＯＨ基は、金属原子に直接結合した無機原子結合性ＯＨ基と、炭素原子に直接結合した有機基結合性ＯＨ基とに区別される。
【００８３】
弾性体層１２や金属箔層１３が当接したとき、無機原子結合性ＯＨ基同士、又は無機原子結合性ＯＨ基と有機基結合性ＯＨ基とは、比較的容易に脱水反応を起こして直接、エーテル結合（−Ｏ−）を形成し比較的強い接着をするが、有機基結合性ＯＨ基同士は、脱水反応を起こし難く、限定された条件でなければ、直接、エーテル結合を形成できず、しかも比較的弱い接着をするに過ぎない。
【００８４】
例えば、弾性体層１２を形成する弾性ゴムであるシリコーンゴムは、コロナ放電処理やプラズマ処理によって十分に高濃度のＯＨ基を表面に生成させるが、非シリコーンゴムで形成された弾性体層１２や金属箔層１３や基材１４は、コロナ放電処理やプラズマ処理で十分な濃度のＯＨ基が得られない場合が多い。
【００８５】
非流動体である弾性体層１２と金属箔層１３と、また弾性体層１２と基材１４とを接触によって接着させるには、両者の接着面の表面上に十分な濃度のＯＨ基を生成させたり、僅かに生成したＯＨ基を利用して他方のＯＨ基との反応性基濃度を増幅させたりする必要がある。特に、有機基結合性ＯＨ基同士を反応させるためには、一方の有機基結合性ＯＨ基を無機原子結合性ＯＨ基に変換したり、両方の有機基結合性ＯＨ基と反応する官能基を導入したりする必要がある。そのために、接着体となるシランカップリング剤のような機能性シラン化合物を用いてもよい。
【００８６】
このような機能性シラン化合物は、ＯＨ基との反応性が高い反応性基を含有するポリシロキサンが挙げられる。
【００８７】
このような反応性基含有ポリシロキサンとして、下記化学式（１）
【化３】
0005557186.tif 000004
（式（１）中、ｎは３〜４の数であって、反応性基である−ＯＣＨ３の少なくとも何れかが、弾性体層１２及び金属箔層１３の表面のＯＨ基と反応するものである）で示される化合物が挙げられる。この化合物は、繰返単位が、ブロック共重合、又はランダム共重合したものであってもよい。このビニルメトキシシロキサンホモポリマーのようなビニルアルコキシシロキサンホモポリマーの溶液に浸漬したりその溶液を塗布したり、反応性を向上させるために、それを白金触媒懸濁液に浸し、活性シリル基中のビニル基に白金触媒を保持させてもよい。
【００８８】
また、別の反応性基含有ポリシロキサンとして、下記化学式（２）
【化４】
0005557186.tif 000005
（式（２）中、ｐ及びｑは０又は２〜２００の数でｒは０又は２〜１００の数であってｐ＋ｑ＋ｒ＞２である。-Ａ１，-Ａ２及び-Ａ３は、-ＣＨ３、-Ｃ２Ｈ５、-ＣＨ＝ＣＨ２、-ＣＨ(ＣＨ３)２、-ＣＨ２ＣＨ(ＣＨ３)２、-Ｃ(ＣＨ３)３、-Ｃ６Ｈ５又は-Ｃ６Ｈ１２と、-ＯＣＨ３、-ＯＣ２Ｈ５、-ＯＣＨ＝ＣＨ２、-ＯＣＨ(ＣＨ３)２、-ＯＣＨ２ＣＨ(ＣＨ３)２、-ＯＣ(ＣＨ３)３、-ＯＣ６Ｈ５及び-ＯＣ６Ｈ１２から選ばれＯＨ基と反応し得る反応性基との何れかである。-Ｂ１及び-Ｂ２は、-Ｎ(ＣＨ３)ＣＯＣＨ３又は-Ｎ(Ｃ２Ｈ５)ＣＯＣＨ３と、-ＯＣＨ３、-ＯＣ２Ｈ５、-ＯＣＨ＝ＣＨ２、-ＯＣＨ(ＣＨ３)２、-ＯＣＨ２ＣＨ(ＣＨ３)２、-ＯＣ(ＣＨ３)３、-ＯＣ６Ｈ５、-ＯＣ６Ｈ１２、-ＯＣＯＣＨ３、-ＯＣＯＣＨ(Ｃ２Ｈ５)Ｃ４Ｈ９、-ＯＣＯＣ６Ｈ５、-ＯＮ＝Ｃ(ＣＨ３)２及び-ＯＣ(ＣＨ３)＝ＣＨ２から選ばれＯＨ基と反応し得る反応性基との何れかである。ｐ，ｑ及びｒを正数とする-{Ｏ-Ｓｉ(-Ａ１)(-Ｂ１)}p-と-{Ｏ-Ｔｉ(-Ａ２)(-Ｂ２)}ｑ-と-{Ｏ-Ａｌ(-Ａ３)}ｒ-との繰返単位中の-Ａ１，-Ａ２，-Ａ３，-Ｂ１及び-Ｂ２の少なくとも何れかが前記反応性基であり、三次元化シリコーンゴム弾性基材及び被接着基材の表面のＯＨ基と反応するものである）
で模式的に示される化合物が挙げられる。この化合物は、繰返単位が、ブロック共重合、又はランダム共重合したものであってもよい。
【００８９】
このようなＯＨ基と反応する反応性基含有ポリシロキサンの溶液に弾性体層１２や金属箔層１３、とりわけ非シリコーンゴムで形成された弾性体層１２や金属箔層１３を、浸漬し、その後、熱処理すると、その基材表面のＯＨ基に、反応性基含有ポリシロキサンが結合し、単層の分子膜を形成する結果、他方のＯＨ基との反応性基が増幅される。弾性体層１２と金属箔層１３とを当接させると、他方の被接着面側表面上のＯＨ基が、反応性基含有ポリシロキサンに化学的結合する結果、両者の被接着面側表面のＯＨ基が反応性基含有ポリシロキサンを介して間接的に結合して、弾性体層１２と金属箔層１３とが接着される。
【００９０】
反応性基含有ポリシロキサンの溶液に用いられる溶媒は、そのポリシロキサンに反応しないものであることが必要である。そのような溶媒として、水、メタノール、エタノール、イソプロパノール、カルビトール、セルソルブ、エチレングリコール、ジエチレングリコール、ポリエチレングリコールのようなアルコール類、アセトン、メチルエチルケトン、シクロヘキサノンのようなケトン類、ジエチルエーテル、ジプロピルエーテル、アニソールのようなエーテル類、酢酸エチル、酢酸ブチル、安息香酸メチルのようなエステル類、ヘキサン、ガソリンのような炭化水素類が挙げられる。これらの溶媒は、単独で用いられてもよく、複数混合して用いられてもよい。
【００９１】
反応性基含有ポリシロキサンの溶液は、これら溶媒１００ｍｌに対して、反応性基含有ポリシロキサンを０．００１〜１０質量％、好ましくは０．０１〜１質量％と、必要に応じ添加剤とを、溶解させて調製する。反応性基含有ポリシロキサンが０．００１質量％未満であると、ＯＨ基の反応性増幅効果が不十分となってしまい、一方１０質量％を超えても反応性増幅効果が増強しないので、反応性基含有ポリシロキサンが無駄になってしまう。
【００９２】
反応性基含有ポリシロキサンの溶液に添加される添加剤として、樹脂や加硫ゴムの表面の有機基結合性ＯＨ基と、反応性基含有ポリシロキサンとの反応を促進する第三級アミンや有機酸、弾性体層上や金属箔層上でその溶液中の溶剤が揮発することに起因して斑が生じるのを防止する界面活性剤が、挙げられる。
【００９３】
反応性基含有ポリシロキサン溶液への浸漬処理は、この溶液に、弾性体層１２、金属箔層１３、及び基材１４を、０〜１００℃、好ましくは２０℃〜８０℃で、１秒〜１２０分間、好ましくは１分〜３０分間浸漬させて、反応させるというものである。この温度範囲を下回ると、反応時間がかかり過ぎて生産性が低下し、この温度範囲を上回ると、これらの弾性体層１２、金属箔層１３、及び基材１４に溶剤が染込んでしまい、溶媒除去などの面倒な後処理が必要になってしまう。この反応時間を下回ると反応が不十分になって十分なＯＨ基反応性増幅効果が得られず、一方この反応時間を越えると、生産性が悪化してしまう。
【００９４】
反応性基含有ポリシロキサン溶液への浸漬処理だけでは、ＯＨ基の反応性増幅効果が不十分な場合、加熱処理を施してもよい。好ましい加熱処理条件は、弾性体層１２の素材の種類・材質や、金属箔付き反射シート１の製品としての特性によって異なるので、一概に限定できないが、高温で熱変形するなどの製品の機能上に高温での加熱を避けるべきである場合には、比較的低温で長時間をかけて加熱処理する必要があり、一方、高温でも熱変形せず製品の機能上問題がない場合には、生産性を重視し比較的高温条件で、加熱が行われる。
【００９５】
反応性基含有ポリシロキサン溶液へ室温程度で浸漬し、弾性体層１２、金属箔層１３及び基材１４へこの溶液が吸着された後、加熱すると、溶剤が揮発して固体状態の反応性基含有ポリシロキサンが付着したことになり、反応性が向上する。加熱温度は、０〜３００℃、好ましくは８０℃〜２００℃である。この範囲を下回ると反応時間がかかり過ぎ生産性が低下してしまい、一方、この範囲を上回るとこれら弾性体層１２、金属箔層１３及び基材１４が分解してしまう。加熱時間は、１秒〜１２０分間、好ましくは１分〜３０分間である。この加熱時間範囲を下回ると、反応が不十分となり十分なＯＨ基反応性増幅効果が得られず、一方、この加熱時間範囲を上回ると、生産性が低下してしまう。２０〜１６０℃で１分〜６０分間加熱すると、なお一層好ましい。
【００９６】
反応性基含有ポリシロキサン溶液への浸漬処理に代えて、反応性基含有ポリシロキサン溶液の噴霧処理、引続き乾燥処理、及び必要に応じて加熱処理するものであってもよい。
【００９７】
このような噴霧、乾燥、加熱処理は、反応性基含有ポリシロキサン溶液を噴霧器に入れ、弾性体層１２、金属箔層１３、及び基材１４の表面に、噴霧器を用いた反応性基含有ポリシロキサン溶液の噴霧と、乾燥とを繰り返して、反応性基含有ポリシロキサンを、これら基板に、効率よく付着させた後、これを０〜３００℃、好ましくは８０℃〜２００℃で、１秒〜１２０分間、好ましくは１分〜３０分間、加熱して、反応させるというものである。この温度範囲を下回ると、反応時間がかかり過ぎて生産性が低下してしまい、一方この温度範囲を上回るとこれら基材が分解してしまう。この加熱時間範囲を下回ると、反応が不十分となり十分なＯＨ基反応性増幅効果が得られず、一方、この加熱温度時間を上回ると、生産性が低下してしまう。
【００９８】
有機基結合性ＯＨ基を無機原子結合性ＯＨ基との反応性を促進する目的で、接着速度を向上させたり低い反応温度で反応させたりエーテル結合の縮合反応を促進させたりできるビス（２−エチルヘキサノエート）スズ、ジ−ｎ−ブチルビス（２−エチルヘキシルマレート）スズ、ジブチルジアセトキシスズ、ジオクチルジラウリル酸スズのようなスズ系触媒、チタンジブトキサイド（ビス−２，４−ペンタンジオネート）、チタンジプロポキサイド（ビス−２，４−ペンタンジオネート）、チタン−２−エチルヘキシオキシドのようなチタン系触媒が、用いられる。これらの触媒は、例えば反応性基含有ポリシロキサン溶液に混合して用いられる。
【００９９】
反応性基含有ポリシロキサンで処理した後、基材を不活性溶媒中で超音波洗浄すると、基材表面に残存する未反応の反応性基含有ポリシロキサンや未結合残渣が除去され、基材表面のＯＨ基が一層活性化される。
【０１００】
弾性体層１２と金属箔層１３との接着は、非流動性で表面にＯＨ基や反応性官能基を有する弾性体層１２と、非流動性で表面に弾性基材の反応性官能基へ反応するＯＨ基を有する金属箔層１３とを接触させることにより、両者間の接触界面で化学反応が起こり、共有結合が生成して接着するというものである。その共有結合は、弾性体層１２の被接着面側表面上のＯＨ基や反応性官能基と、金属箔層１３の被接着面側表面上のＯＨ基とが、直接、エーテル結合し、又は反応性基含有ポリシロキサンを介してエーテル結合して、共有結合したものである。
【０１０１】
このような接着は、高分子が低分子モノマー同士の重合により生じる化学結合の連結と同様に、高分子物質同士、又は高分子物質と非高分子物質との共有結合、特にエーテル結合の形成により、なされたものである。
【０１０２】
このような共有結合は、弾性体層１２の表面水酸基と、金属箔層１３の表面水酸基とが、脱水してエーテル結合したものであることが好ましい。それらの表面水酸基は、予め分解性官能基でブロック化されて保護されており、用時に、紫外線のような光照射、加熱、加水分解等により脱ブロック化されて再生されたものであってもよい。
【０１０３】
このような官能基は、弾性体層１２の表面水酸基や金属箔層１３の表面水酸基へ反応する分解性官能基、例えば、−ＳｉＡ1ｍ(ＯＢ1)３−ｍ（但し、Ａ1はシリコーンポリマーの一般的な官能基、例えばＣＨ３−、ＣＨ２＝ＣＨ−、Ｃ６Ｈ５−、Ｆ３Ｃ３Ｈ６−であり、Ｂ1はアルキル基、ｍは１〜３の数）、−ＳｉＡ2[ＯＳｉ(ＯＢ2)２]２ＯＢ（但し、Ａ2はシリコーンポリマーの一般的な官能基、例えばＣＨ３−、ＣＨ２＝ＣＨ−、Ｃ６Ｈ５−、Ｆ３Ｃ３Ｈ６−であり、Ｂ2はアルキル基）、−ＮＣＯ、−ＣＨ(Ｏ)ＣＨ２、−ＣＨＯ、−(ＣＨ(＋Ｈ)ＣＯ)２Ｏ、−ＳＯ２Ｃｌ、−ＣＯＣｌ、−ＮＨＣＯＯＣ（ＣＨ３）３、−ＮＨＣＯＯＣＨ（ＣＨ３）２、−ＮＨＣＯＯＣＨ３、−ＮＨＣＯＯＣ６Ｈ５、−ＮＨＣＯＯＣ６Ｈ４ＮＯ２、−ＮＨＣＯＯＣ６Ｈ４ＣＮ、−ＳＯ２Ｃ１０Ｈ５Ｎ２Ｏなどが挙げられる。
【０１０４】
弾性体層１２の表面水酸基や金属箔層１３の表面水酸基が反応するためには弾性体層１２と金属箔層１３との両者が接触したとき、反応が起こる範囲まで接近する必要がある。反応が起こる範囲とは、例えば分子間力が及ぶ範囲である０．５ｎｍ以下である。
【０１０５】
弾性体層１２と金属箔層１３との両者の接近を阻む因子は、弾性体層１２と金属箔層１３との材料の表面粗さであり、両者の接近を促進する因子は、分子鎖の運動性である。一般に、表面粗さの高い材料は、反応が起こる範囲まで到達できない場合がある。しかし、弾性体層１２を形成する弾性ゴムは、分子鎖の運動性を有するので、弾性体層１２と金属箔層１３がある程度の表面粗さを有していても、ＯＨ基と、それに反応する反応性官能基とが、十分に接近することができる。
【０１０６】
したがって、弾性体層１２は、非流動性であっても表面粗さを相殺する機能を有するため、金属箔層１３や金属、樹脂、セラミックス、ガラス及び加硫ゴムのような種々の素材で成形された基材１４と接着することができるようになる。
【０１０７】
ＯＨ基と、それに反応する反応性官能基との接近は、減圧条件下、好ましくは真空条件下で、その接触界面の気体媒体を除去することによって、又はその接触界面に応力（荷重）を加えることによって、さらに接触界面を加熱することによって、促進される。
【０１０８】
基材１４の素材の金属材料は、例えば、金、銀、銅、鉄、コバルト、シリコーン、鉛、マンガン、タングステン、タンタル、白金、カドミウム、スズ、パラジウム、ニッケル、クロム、チタン、亜鉛、アルミニウム、マグネシウムのような金属、これら金属の二元、三元及び多元合金が挙げられる。金属材料で形成された基材は、粉体、繊維、線、棒、網、板、フィルムとこれらを組合せた加工製品であってもよい。
【０１０９】
基材１４の素材の樹脂は、フェノール樹脂（ベークライト）、ビスマレイミド・トリアジン樹脂、セルロース及びその誘導体、ヒドロキシエチルセルロース、デンプン、二酢酸セルロース、表面ケン化酢酸ビニル樹脂、低密度ポリエチレン、高密度ポリエチレン、ｉ−ポリプロピレン、石油樹脂、ポリスチレン、ｓ‐ポリスチレン、クロマン・インデン樹脂、テルペン樹脂、スチレン・ジビニルベンゼン共重合体、ＡＢＳ樹脂、ポリアクリル酸メチル、ポリアクリル酸エチル、ポリアクリルニトリル、メタクリル酸メチル、メタクリル酸エチル、ポリシアノアクリレート、ポリ酢酸ビニル、ポリビニルアルコール、ポリビニルホルマール、ポリビニルアセタール、ポリ塩化ビニル、塩化ビニル・酢酸ビニル共重合体、塩化ビニル・エチレン共重合体、ポリフッ化ビニリデン、フッ化ビニリデン・エチレン共重合体、フッ化ビニリデン・プロピレン共重合体、１，４‐トランスポリブタジエン、ポリオキシメチレン、ポリエチレングリコール、ポリプロピレングリコール、フェノール・ホルマリン樹脂、クレゾール・フォルマリン樹脂、レゾルシン樹脂、メラミン樹脂、キシレン樹脂、トルエン樹脂、グリプタル樹脂、変性グリプタル樹脂、ポリエチレンテレフタレート、ポリブテレンテレフタレート、不飽和ポリエステル樹脂、アリルエステル樹脂、ポリカーボネート、６−ナイロン、６，６−ナイロン、６，１０−ナイロン、ポリイミド、ポリアミド、ポリベンズイミダゾール、ポリアミドイミド、ケイ素樹脂、シリコーンゴム、シリコーン樹脂、フラン樹脂、ポリウレタン樹脂、エポキシ樹脂、ポリフェニレンオキサイド、ポリジメチルフェニレンオキサイド、ポリフェニレンオキサイドまたはポリジメチルフェニレンオキサイドとトリアリルイソシアヌルブレンド物、（ポリフェニレンオキサイドまたはポリジメチルフェニレンオキサイド、トリアリルイソシアヌル、パーオキサイド）ブレンド物、ポリキシレン、ポリフェニレンスルファイド（ＰＰＳ）、ポリスルホン（ＰＳＦ）、ポリエーテルスルホン（ＰＥＳ）、ポリエーテルエーテルケトン（ＰＥＥＫ）、ポリイミド（ＰＰＩ、カプトン）、ポリテトラフルオロエチレン（ＰＴＦＥ）、液晶樹脂、ケブラー繊維、炭素繊維とこれら複数材料のブレンド物のような高分子材料、その架橋物が挙げられる。三次元化シリコーンゴムであってもよく、未架橋性のシリコーンゴムであってもよい。また、樹脂で成形された基材１４は、フィルム、板、曲面形状体のような立体成形体、これらの加工製品であってもよい。加工製品として、例えば、ガラス繊維含有エポキシ樹脂、紙フェノール樹脂が挙げられる。
【０１１０】
基材１４の素材のセラミックスは、銀、銅、鉄、コバルト、シリコーン、鉛、マンガン、タングステン、タンタル、白金、カドミウム、スズ、パラジウム、ニッケル、クロム、インジウム、チタン、亜鉛、カルシウム、バリウム、アルミニウム、マグネシウム、ナトリウム、カリウムなどの金属の酸化物、窒化物、及び炭化物、それらの単体又は複合体が挙げられる。セラミックスで形成された基材１４は、粉体、繊維、線、棒、網、板、フィルムとこれらを組合せた加工製品であってもよい。
【０１１１】
基材１４の素材の加硫ゴムは、例えば、天然ゴム、１，４‐シスブタジエンゴム、イソプレンゴム、ポリクロロプレン、スチレン・ブタジエン共重合ゴム、水素添加スチレン・ブタジエン共重合ゴム、アクリルニトリル・ブタジエン共重合ゴム、水素添加アクリルニトリル・ブタジエン共重合ゴム、ポリブテンゴム、ポリイソブチレンゴム、エチレン・プロピレンゴム、エチレン−プロピレン‐ジエンゴム、エチレンオキサイド−エピクロロヒドリン共重合体ゴム、塩素化ポリエチレンゴム、クロルスルフォン化ポリエチレンゴム、アルキル化クロルスルフォン化ポリエチレンゴム、クロロプレンゴム、塩素化アクリルゴム、臭素化アクリルゴム、フッ素ゴム、エピクロルヒドリンとその共重合ゴム、塩素化エチレンプロピレンゴム、塩素化ブチルゴム、臭素化ブチルゴムテトラフルオロエチレン、ヘキサフルオロプピレン、フッ化ビニリデン及びテトラフルオロロエチレンなどの単独重合体ゴム及びこれらの二元及び三元共重合体ゴム、エチレン／テトラフルオロエチレン共重合ゴム、プロピレン／テトラフルオロエチレン共重合ゴム、エチレンアクリルゴム、パーオキサイド型シリコーンゴム、付加型シリコーンゴム、縮合型シリコーンゴム、エポキシゴム、ウレタンゴム、両末端不飽和基エラストマー等の線状重合体のような原料ゴム状物質の配合物を架橋させたものである。加硫ゴム製の被接着剤は、これらの配合物を架橋させ、形成したものである。
【０１１２】
加硫ゴム製の基材１４は、これらのゴム状物質に対して、充填剤、加硫剤、加硫促進剤、金属活性剤、軟化剤、安定剤などを添加して成型加工、加硫、又は接着して得られるものであることが好ましい。
【０１１３】
このような線状重合体ゴムを架橋させるためには架橋促進剤が添加される。例えば、硫黄加硫、トリアジンジチオール系架橋剤、樹脂架橋剤、ポリオール架橋剤、パーオキサイド架橋剤、塩化白金酸を、単独又は複数組合せた架橋剤として、添加する必要がある。
【０１１４】
架橋剤として、例えば、スルフェンアミド系加硫促進剤、チウラム系架橋促進剤、チアゾール系架橋促進剤、アミン系架橋促進剤、多官能性モノマーが挙げられる。これらの架橋剤は、ゴムの架橋速度を調整し、強度を高めるためのものである。パーオキサイド系架橋剤として、ケトンパーオキサイド、ペルオキシケタール、ヒドロパーオキサイド、ジアルキルパーオキサイド、ペルオキシカルボナート、ペルオキシエステル、過酸化ベンゾイル、ジクミルパーオキサイド、ｔ−ブチルヒドロパーオキサイド、アゾビスブチロニトリル、ベンゾフェノン、ミヒラアーケトン、ジメチルアミノ安息香酸エチルエステル、ベンゾインエチルエーテルが、挙げられる。
【０１１５】
架橋剤の添加量は、加硫ゴムの種類・性質やシリコーンゴム接着体の使用目的・性能に応じ、適宜定められるが、加硫ゴム１００質量部に対し、０．１〜１０質量部、好ましくは０．５〜５質量部である。０．１質量部未満であると、架橋度が低すぎて加硫ゴムとして使用できず、一方１０質量部を超えると、架橋度が高すぎて加硫ゴムが弾性を示さなくなってしまう。
【０１１６】
加硫ゴムには、強度を高めたり増量したりするために充填剤を添加してもよい。充填剤として、例えば、ＨＡＦ、ＦＥＦなどの各種グレードのカーボンブラック、シリカ、ニプシル、タルク、ケイ酸カルシウム、炭酸カルシウム、炭素繊維、ケブラー繊維、ポリエステル繊維、ガラス繊維が、挙げられる。
【０１１７】
充填剤の添加量は、シリコーンゴム接着体の使用目的・性能に応じ、適宜定められるが、加硫ゴム１００質量部に対し、１〜４００質量部、好ましくは２０〜３００質量部である。２０質量部未満であると増量の効果が低下し、一方１００質量部を超えると加硫ゴムのゴム弾性が低下してしまう。
【０１１８】
加硫ゴムを架橋により調製する際に架橋反応を促進するために、原料ゴム状物質に、金属化合物が添加されていてもよい。金属化合物として、例えば酸化亜鉛、酸化マグネシウム、酸化カルシウム、酸化バリウム、酸化アルミニウム、水酸化カルシウム、酸化鈴、酸化鉄、水酸化カルシウム、炭酸カルシウム、炭酸マグネシウム、脂肪酸ナトリウム、オクチル酸カルシウム、イソオクチル酸カリウム、カリウムブトキサイド、オクチル酸セシウム、イソステアリン酸カリウムが、挙げられる。
【０１１９】
このような金属化合物は、架橋速度を調節するだけでなく、副生するハロゲン化合物を中和して、加硫ゴムの成形加工機器の損傷を防ぐためにも、有効である。この目的を達成するために、金属化合物の添加量は、加硫ゴム１００質量部に対し、０．１〜２０質量部、好ましくは０．５〜１０質量部である。０．１質量部未満では、架橋速度調節効果が殆んどなく、一方２０質量部を超えても架橋速度調節機能の向上は見られない。
【０１２０】
加硫ゴム製の基材１４の硬度や耐寒性を向上させるために、軟化剤が添加されていてもよい。軟化剤として、例えば、プロセスオイル、ナフテンオイル、高級脂肪酸エステル、フタル酸ジアルキルエステルが挙げられる。
【０１２１】
軟化剤の添加量は、加硫ゴム１００質量部に対し、１〜１００質量部、好ましくは５〜５０質量部である。１部未満では軟化効果が低すぎ、１００質量部を超えると軟化材が析出してしまう。
【実施例】
【０１２２】
以下、本発明の実施例を詳細に説明するが、本発明の範囲はこれらの実施例に限定されるものではない。
【０１２３】
（実施例１）
シリコーンゴム（商品名  ＫＥ−１９３５Ａ／Ｂ：信越化学工業株式会社）１００質量部に対し、酸化チタン（商品名  ＣＲ−５８：石原産業株式会社）を１００質量部添加し、１２０℃で５分間の硬化条件によって、厚さ０．７ｍｍの弾性体層１２となるシリコーンゴム試験片を作製した。
【０１２４】
（耐熱性試験）
作製した弾性体層１２を、１５０℃で２４時間までの耐熱試験を行い、経過時間ごとの反射率を分光光度計(型番  ＵＶ−３１５０：株式会社島津製作所）を用いて測定した。
なお、シリコーンゴム試験片である弾性体層１２との比較試料として市販の白色ビスマレイミド・トリアジン樹脂で形成された基材を用いて、同様に耐熱試験を行い、反射率を測定した。
【０１２５】
これらの測定結果について、金属箔付き反射シートの弾性体層の加熱後における波長と反射率との相関を示すグラフを図４、本発明を適用外の市販の白色ビスマレイミド・トリアジン樹脂で形成された基材の加熱後における波長と反射率との相関を示すグラフを図５に示す。
【０１２６】
本発明の金属箔付き反射シートの弾性体層１２は、目視において加熱処理前後での変色は見られなかった。一方、比較例であるビスマレイミド・トリアジン樹脂で形成された基材では、３時間加熱処理をした基材から黄変が確認された。
【０１２７】
図４及び図５に示されるように、本発明の金属箔付き反射シートの弾性体層１２は加熱処理前後において大きな違いは見られなかった。一方、比較例では、目視での黄変が見られた３時間から反射率の低下がみられ、加熱時間が長くなるごとに反射率が低下し、２４時間では、４００〜６００ｎｍにおいて約８％の低下が確認された。
【０１２８】
（耐紫外線性試験）
実施例１のようにして作製した弾性体層１２を、紫外線（ＵＶ）照射機  ＥＸＥＣＵＲ  ４０００(ＨＯＹＡ  ＣＡＮＤＥＯ  ＯＰＴＲＯＮＩＣＳ  ＣＯＲＰＯＲＡＴＩＯＮ製)にて２４時間までのＵＶ照射を行い、経過時間ごとの反射率を分光光度計(型番  ＵＶ-３１５０：株式会社島津製作所)を用いて測定した。ＵＶ照射は２４５、３１３、４０５、４３６ｎｍの混合された波長で行った。
また、シリコーンゴム試験片である弾性体層１２との比較試料として市販の白色ビスマレイミド・トリアジン樹脂で形成された基材を用いて、同様にＵＶ照射を行い、反射率を測定した。
【０１２９】
これらの測定結果について、金属箔付き反射シートの弾性体層の各紫外線照射時間における波長と反射率との相関を示すグラフを図６、本発明を適用外の基材の各紫外線照射時間における波長と反射率との相関を示すグラフを図７に示す。
【０１３０】
本発明の金属箔付き反射シートの弾性体層１２は、目視においてＵＶ照射前後での変色は見られなかった。一方、比較例であるビスマレイミド・トリアジン樹脂で形成された基材では、ＵＶ照射１５分から黄変が見られた。
【０１３１】
図６及び図７に示されるように、本発明の金属箔付き反射シートの弾性体層１２はＵＶ照射前後において大きな違いは見られなかった。一方、比較例では、ＵＶ照射１５分から黄変が見られ、ＵＶ照射５分から反射率の低下が見られ、２４時間では、４００〜６００ｎｍにおいて約１８％の低下が確認された。
【０１３２】
（実施例２）
箔厚１２μｍの電解銅箔をエタノールによる超音波洗浄後、接着面にCH2=CHSi(OCH3)2O[SiOCH3(CH=CH2)O]nSi(OCH3)2CH=CH2のエタノール溶液（１質量％）を塗布、１２０℃で１０分間加熱乾燥を行い、その後、白金−ジビニルテトラメチルジシロキサン錯体のエタノール溶液（０．５質量％）を塗布し、室温乾燥した。シリコーンゴム（商品名  ＫＥ−１９３５Ａ／Ｂ：信越化学工業株式会社）１００質量部に対し、酸化チタン（商品名  ＣＲ−５８：石原産業株式会社）を１００質量部添加し、表面処理を行った銅箔である金属箔層１３に弾性体層１２の厚みが５０μｍになるように塗工し、１２０℃で１５分間硬化させ、金属箔付き反射シート１を作製した。
つぎに、透明のガラス繊維含有エポキシ樹脂基材（品番  Ｒ−１６６１：パナソニック電工株式会社）、シリコーンレジン基材（商品名  ＳＲ−７０１０：東レ・ダウコーニング株式会社）、シリコーンレジン（商品名  ＳＲ−７０１０：東レ・ダウコーニング株式会社）に酸化チタン（商品名  ＣＲ−５８：石原産業株式会社）を配合した白色シリコーンレジン基材１４を用いて、金属箔付き反射シート１と基材１４とが接着している基板２を作製した。その接着方法は各基材１４及び金属箔付き反射シート１の弾性体層１２にコロナ放電処理（コロナマスター）後、ガラス繊維含有エポキシ樹脂基材は１３０℃で１０分間、シリコーンレジン基材及び酸化チタンを配合した白色シリコーンレジン基材は１００℃で５分間の熱圧着を行い、基板２を作製した。その熱圧着時の圧力は１２０ＭＰaで行った。
【０１３３】
（基板の反射率）
各基板２においてエッチング処理によって完全に銅箔を除去し、弾性体層１２が表面に現れた状態を測定サンプルとし、分光光度計（型番  ＵＶ-３１５０：株式会社島津製作所)を用いて反射率を測定した。その測定結果を図８に示す。
【０１３４】
透明である基材を用いた基板であっても十分な反射率が得られることが分かった。
【０１３５】
（実施例３）
シリコーンゴム（商品名  ＫＥ−１９３５Ａ／Ｂ：信越化学工業株式会社）１００質量部に対し、酸化チタン（商品名  ＣＲ−５８：石原産業株式会社）を１００質量部添加し、厚みが１、３、１０、１００μｍとなるように白色シート状の弾性体層１２を作製した。硬化条件は１２０℃で５分間であり、１２０℃で９０分のアニール処理を行ったものを測定サンプルとした。
【０１３６】
（白色シート状の弾性体層の反射率）
各白色シート状の弾性体層１２を分光光度計（型番  ＵＶ−３１５０：株式会社島津製作所)を用いて反射率の測定を行った。その測定結果を図９に示す。
【０１３７】
本発明の金属箔付き反射シートの弾性体層１２は、図９に示されるように厚みが１μｍでは十分な反射率を得ることはできないが、厚みが３μｍ以上であれば十分な反射率を得られることが確認された。
【０１３８】
本発明の金属箔付き反射シートの弾性体層１２の厚みは、３μｍ以上で十分な反射率が得られることがわかった。
【０１３９】
（実施例４）
シリコーンゴム（商品名  ＫＥ−１９３５Ａ／Ｂ：信越化学工業株式会社）１００質量部に対し、酸化チタン（商品名  ＣＲ−５８：石原産業株式会社）をそれぞれ５０、１００、２００、３００質量部添加し、厚みが５０μｍとなるように白色シート状の弾性体層１２を作製した。硬化条件は１２０℃で５分間であり、１２０℃で９０分のアニール処理を行ったものを測定サンプルとした。
【０１４０】
（白色シート状の弾性体層の反射率）
各白色シート状の弾性体層１２を分光光度計（型番  ＵＶ-３１５０：株式会社島津製作所)を用いて反射率の測定を行った。その測定結果を図１０に示す。
【０１４１】
本発明の金属箔付き反射シートの弾性体層１２は、図１０に示されるように酸化チタンの添加部数（ｐｈｒ）が少ない５０質量部及び添加部数の多い３００質量部ではその反射率に低下が見られたが、低下していても十分な反射率であり、金属箔付き反射シートの弾性体層１２への酸化チタン添加部数は５０質量部以上であれば十分な反射率を得られることがわかった。
【産業上の利用可能性】
【０１４２】
本発明の金属箔付き反射シートは、発光ダイオードなどの発光素子、白熱電球、ハロゲンランプ、水銀灯、蛍光灯を発光光源とした発光装置や照明器具の基板、例えば配線基板として用いられる。また、太陽電池素子のような光電変換素子に装着するもので、入射する光を反射して、光電変換素子へ集光させるための基板として用いられる。
【符号の説明】
【０１４３】
１は金属箔付き反射シート、２は基板、１１は光反射剤、１２・１２ａ・１２ｂは弾性体層、１３・１３ａ・１３ｂは金属箔層、１４は基材、１５ａ・１５ｂは配線、１６は発光素子である。
【図１】
0005557186.tif 000008
【図２】
0005557186.tif 000009
【図３】
0005557186.tif 000010
【図４】
0005557186.tif 000011
【図５】
0005557186.tif 000012
【図６】
0005557186.tif 000013
【図７】
0005557186.tif 000014
【図８】
0005557186.tif 000015
【図９】
0005557186.tif 000016
【図１０】
0005557186.tif 000017